(57)【要約】【課題】難燃剤の含有量を低減しても高度の難燃性を示す難燃性架橋樹脂組成物、及び、これを被覆材として用いた配線材を提供する。【解決手段】（ａ１）エチレン−酢酸ビニル共重合体５０〜１００質量％及び（ａ２）ポリプロピレン系樹脂及びポリブテン系樹脂から選ばれる少なくとも１種０〜５０質量％を含む樹脂１００質量部と、ハロゲン系難燃剤２０〜６０質量部と、ホウ酸亜鉛１０〜５０質量部と、金属水和物５〜５０質量部と、三酸化アンチモン０〜５０質量部とを含有し、その際の、ハロゲン系難燃剤、ホウ酸亜鉛、金属水和物及び三酸化アンチモンの合計含有量が樹脂１００質量部に対して５０〜１０５質量部である難燃性架橋樹脂組成物、及び、この難燃性架橋樹脂組成物の被覆層を有する配線材。【選択図】なし【特許請求の範囲】
【請求項１】
（ａ１）エチレン−酢酸ビニル共重合体５０〜１００質量％及び（ａ２）ポリプロピレン系樹脂及びポリブテン系樹脂から選ばれる少なくとも１種０〜５０質量％を含む樹脂１００質量部と、ハロゲン系難燃剤２０〜６０質量部と、ホウ酸亜鉛１０〜５０質量部と、金属水和物５〜５０質量部と、三酸化アンチモン０〜５０質量部とを含有し、その際の、前記ハロゲン系難燃剤、前記ホウ酸亜鉛、前記金属水和物及び前記三酸化アンチモンの合計含有量が、前記樹脂１００質量部に対して、５０〜１０５質量部である難燃性架橋樹脂組成物。
【請求項２】
前記樹脂が、酢酸ビニル含有量が１０〜２５質量％の（ａ１）エチレン−酢酸ビニル共重合体５０〜９７質量％と、（ａ２）ポリプロピレン系樹脂及びポリブテン系樹脂から選ばれる少なくとも１種３〜５０質量％とを含み、樹脂中の酢酸ビニル含有量が５〜２５質量％である請求項１に記載の難燃性架橋樹脂組成物。
【請求項３】
前記ポリプロピレン系樹脂がエチレン成分の含有量６〜１０質量％のエチレン−プロピレンランダム共重合体、低立体規則性ポリプロピレン及びプロピレン系エラストマーから選ばれる少なくとも１種であり、前記ポリブテン系樹脂がブテン系エラストマーである請求項１又は２に記載の難燃性架橋樹脂組成物。
【請求項４】
前記ハロゲン系難燃剤が、塩素系難燃剤及び臭素系難燃剤から選ばれる少なくとも１種を含む請求項１〜３のいずれか１項に記載の難燃性架橋樹脂組成物。
【請求項５】
前記金属水和物が、脂肪酸及びリン酸エステルから選ばれる少なくとも１種で表面処理されている水酸化マグネシウムを含む請求項１〜４のいずれか１項に記載の難燃性架橋樹脂組成物。
【請求項６】
請求項１〜５のいずれか１項に記載の難燃性架橋樹脂組成物の被覆層を有する配線材。
【請求項７】
前記配線材が、絶縁電線又はケーブルである請求項６に記載の配線材。
【発明の詳細な説明】
【技術分野】
【０００１】
本発明は、難燃性架橋樹脂組成物及び配線材に関する。より詳細には、難燃剤の含有量を低減しても高度の難燃性を示す難燃性架橋樹脂組成物、及び、これを被覆材として使用した配線材に関する。
【背景技術】
【０００２】
電気・電子機器の内部配線若しくは外部配線に使用される絶縁電線、ケーブル、コード、光ファイバ心線又は光ファイバコード等の各配線材には、難燃性などの特性が要求される。難燃性の規格として、例えば、安全機関（ＵＬ）１５８１（電線、ケーブル及びフレキシブルコードのための関連規格（Ｒｅｆｅｒｅｎｃｅ  Ｓｔａｎｄａｒｄ  ｆｏｒ  Ｅｌｅｃｔｒｉｃａｌ  Ｗｉｒｅｓ，Ｃａｂｌｅｓ  ａｎｄ  Ｆｌｅｘｉｂｌｅ  Ｃｏｒｄｓ））に規定される垂直燃焼試験（Ｖｅｒｔｉｃａｌ  Ｆｌａｍｅ  Ｔｅｓｔ）（ＶＷ−１）、又は、日本工業規格（ＪＩＳ）  Ｃ  ３００５（ゴム・プラスチック絶縁電線試験方法）に規定される水平試験や傾斜試験などが挙げられる。
【０００３】
難燃性を有する絶縁電線として、例えば、エチレン−酢酸ビニル共重合体やエチレン−アクリル酸エステル共重合体等のエチレン系共重合体を主体とした樹脂成分に、ハロゲン系難燃剤と三酸化アンチモンを併用した難燃剤を配合した樹脂組成物で被覆された絶縁電線が挙げられる（特許文献１）。
【先行技術文献】
【特許文献】
【０００４】
【特許文献１】特開２００９−５１９１８号公報
【発明の概要】
【発明が解決しようとする課題】
【０００５】
種々の用途に用いられる配線材には、その特性の改善又は向上が求められる。特に、より高い安全性を確保するために、単に所定の合格基準をクリアするだけではなく、より高い難燃性が望まれる。また、用途に応じて、更に、機械的特性、耐熱性、絶縁特性又は耐寒性（例えば−４０℃以下の低温環境において被覆層が損傷しにくい特性）等の特性も求められている。その一方で、軽量化も求められている。配線材の軽量化には、その被覆層の質量を低減することが効果的である。
しかし、被覆材中の難燃剤の含有量を低減すると、配線材の軽量化に資するものの、被覆層、ひいては配線材の難燃性を損なうことがある。また、難燃性を向上させるため、難燃剤の含有量を増大させると、軽量化を達成できないうえ、機械的特性、更には耐熱性、絶縁特性又は耐寒性等の特性が低下することが分かった。
【０００６】
本発明は、上記の問題点を解決し、難燃剤の含有量を低減しても高度の難燃性を示す難燃性架橋樹脂組成物、更には、機械的特性、耐熱性、耐寒性又は絶縁特性をも兼ね備えた難燃性架橋樹脂組成物を提供することを、課題とする。
本発明は、上記の難燃性架橋樹脂組成物を被覆材として用いた配線材を提供することを課題とする。
【課題を解決するための手段】
【０００７】
本発明者らは、鋭意検討した結果、エチレン−酢酸ビニル共重合体を含有する樹脂と難燃剤とを含有する難燃性架橋樹脂組成物において、難燃剤として、少なくとも、ハロゲン系難燃剤、ホウ酸亜鉛及び金属水和物を組み合わせて用いることにより、難燃剤の合計含有量を低減しても高度の難燃性を示すこと、更に、この難燃性架橋樹脂組成物を配線材の被覆材として使用できることを見出した。本発明はこれらの知見に基づき、更に検討を重ね、完成されるに至ったものである。
【０００８】
すなわち、本発明の課題は以下の手段によって達成された。
＜１＞（ａ１）エチレン−酢酸ビニル共重合体５０〜１００質量％及び（ａ２）ポリプロピレン系樹脂及びポリブテン系樹脂から選ばれる少なくとも１種０〜５０質量％を含む樹脂１００質量部と、ハロゲン系難燃剤２０〜６０質量部と、ホウ酸亜鉛１０〜５０質量部と、金属水和物５〜５０質量部と、三酸化アンチモン０〜５０質量部とを含有し、その際の、前記ハロゲン系難燃剤、前記ホウ酸亜鉛、前記金属水和物及び前記三酸化アンチモンの合計含有量が、前記樹脂１００質量部に対して、５０〜１０５質量部である難燃性架橋樹脂組成物。
＜２＞前記樹脂が、酢酸ビニル含有量が１０〜２５質量％の（ａ１）エチレン−酢酸ビニル共重合体５０〜９７質量％と、（ａ２）ポリプロピレン系樹脂及びポリブテン系樹脂から選ばれる少なくとも１種３〜５０質量％とを含み、樹脂中の酢酸ビニル含有量が５〜２５質量％である＜１＞に記載の難燃性架橋樹脂組成物。
＜３＞前記ポリプロピレン系樹脂がエチレン成分の含有量６〜１０質量％のエチレン−プロピレンランダム共重合体、低立体規則性ポリプロピレン及びプロピレン系エラストマーから選ばれる少なくとも１種であり、前記ポリブテン系樹脂がブテン系エラストマーである＜１＞又は＜２＞に記載の難燃性架橋樹脂組成物。
＜４＞前記ハロゲン系難燃剤が、塩素系難燃剤及び臭素系難燃剤から選ばれる少なくとも１種を含む＜１＞〜＜３＞のいずれか１つに記載の難燃性架橋樹脂組成物。
＜５＞前記金属水和物が、脂肪酸及びリン酸エステルの少なくとも１種で表面処理されている水酸化マグネシウムを含む＜１＞〜＜４＞のいずれか１項に記載の難燃性架橋樹脂組成物。
＜６＞上記＜１＞〜＜５＞のいずれか１項に記載の難燃性架橋樹脂組成物の被覆層を有する配線材。
＜７＞前記配線材が、絶縁電線又はケーブルである＜６＞に記載の配線材。
【０００９】
本明細書において「〜」を用いて表される数値範囲は、その前後に記載される数値を下限値及び上限値として含む範囲を意味する。
【発明の効果】
【００１０】
本発明によれば、難燃剤の含有量を低減しても高度の難燃性を示す難燃性架橋樹脂組成物、更には、機械的特性、耐熱性、耐寒性又は絶縁特性をも兼ね備えた難燃性架橋樹脂組成物を提供できる。また、本発明によれば、上記優れた特性を示す難燃性架橋樹脂組成物を被覆材として用いた配線材を提供できる。
【発明を実施するための形態】
【００１１】
以下に、本発明における好ましい実施の形態を詳細に説明する。
＜＜難燃性架橋樹脂組成物＞＞
本発明の難燃性架橋樹脂組成物は、（ａ１）エチレン−酢酸ビニル共重合体５０〜１００質量％及び（ａ２）ポリプロピレン系樹脂及びポリブテン系樹脂から選ばれる少なくとも１種０〜５０質量％を含む樹脂１００質量部と、ハロゲン系難燃剤２０〜６０質量部と、ホウ酸亜鉛１０〜５０質量部と、金属水和物５〜５０質量部と、三酸化アンチモン０〜５０質量部とを含有する。
【００１２】
本発明の難燃性架橋樹脂組成物において、エチレン−酢酸ビニル共重合体の少なくとも一部は架橋している。このとき、エチレン−酢酸ビニル共重合体の架橋態様は、特に限定されず、エチレン−酢酸ビニル共重合体同士で架橋していてもよく、後述する難燃剤等を含んで（包含した状態で）架橋していてもよい（この場合、樹脂と難燃剤との複合体を形成する）。
エチレン−酢酸ビニル共重合体は、通常、エチレン部分が架橋する。また、本発明の難燃性架橋樹脂組成物が後述する架橋助剤を含有する場合、エチレン−酢酸ビニル共重合体のエチレン部分と、後述する架橋助剤の官能基とが架橋反応して、エチレン−酢酸ビニル共重合体が架橋助剤を介して架橋する。
エチレン−酢酸ビニル共重合体（難燃性架橋樹脂組成物）の架橋度は、用途などに応じて一義的に決定できないが、例えば、後述する架橋方法及び架橋条件によって得られる架橋度が挙げられる。具体的には、架橋度として、ゲル分率が、５０〜９０質量％であることが好ましく、６０〜８０質量％であることがより好ましい。エチレン−酢酸ビニル共重合体の架橋度が上記範囲にあると、難燃性架橋樹脂組成物に、優れた、耐熱性、機械的特性又は加熱変形特性を付与できる。ゲル分率は、１０５℃に熱したキシレンを溶媒としたゲル分率測定によって、測定できる。
【００１３】
本発明において、エチレン−酢酸ビニル共重合体が架橋していない難燃性樹脂組成物を、難燃性未架橋樹脂組成物又は難燃性非架橋樹脂組成物という。両者は、エチレン−酢酸ビニル共重合体が架橋していない点で共通するが、架橋処理される予定の樹脂組成物を難燃性未架橋樹脂組成物といい、架橋処理される予定のない（架橋処理を施さない）樹脂組成物を難燃性非架橋樹脂組成物という点で、相違する。したがって、難燃性未架橋樹脂組成物は、本発明の難燃性架橋樹脂組成物の製造中間体（製品）ということもできる。
エチレン−酢酸ビニル共重合体が架橋していないとは、エチレン−酢酸ビニル共重合体が完全に架橋されていない態様に加えて、エチレン−酢酸ビニル共重合体の一部が架橋されている態様、例えば、ゲル分率が上記５０質量％未満である態様も含む。
【００１４】
本発明の難燃性架橋樹脂組成物は、高度の難燃性を示す。具体的には、難燃性としては、後述するように、垂直燃焼試験ＶＷ−１において、３０ｓｅｃ以上燃焼することなく、また指示旗及び綿も燃焼せず、しかも炭化物のドリップも生じないという特性を少なくとも示す。
また、本発明の難燃性架橋樹脂組成物は、上記高度の難燃性と機械的特性を兼ね備え、必要により、耐熱性、耐寒性又は絶縁特性をも兼ね備える。本発明の難燃性架橋樹脂組成物が有する、機械的特性、耐寒性及び絶縁特性は、それぞれ、好ましくはＵＬ１５８１の規格を満足する高度なものである。また、本発明の難燃性架橋樹脂組成物は、好ましくはＵＬ３２８９又はＵＬ３３９８に規定の１５０℃クラスの耐熱性を有する。
更に、本発明の難燃性架橋樹脂組成物は、軽量であり、ＪＩＳ  Ｋ  ７１１２の水中置換法において好ましくは１．５０未満の比重を有する。
【００１５】
以下に、本発明の難燃性架橋樹脂組成物が含有する成分について説明する。
本発明の難燃性架橋樹脂組成物は、樹脂と、難燃剤として、ハロゲン系難燃剤、金属水和物及びホウ酸亜鉛、好ましくは更に三酸化アンチモンとを含有し、必要により各種添加剤などを含有する。
【００１６】
＜樹脂＞
本発明に用いる樹脂は、エチレン−酢酸ビニル共重合体、好ましくは更にポリプロピレン及びポリブテンから選ばれる少なくとも１種を含有し、エチレン−酢酸ビニル共重合体、ポリプロピレン及びポリブテン以外の樹脂を含有することもできる。
【００１７】
（エチレン−酢酸ビニル共重合体）
エチレン−酢酸ビニル共重合体は、特に限定されず、エチレンと酢酸ビニルとを共重合して得られる共重合体の樹脂等が挙げられる。エチレン−酢酸ビニル共重合体は、エチレン成分及び酢酸ビニル成分が交互に重合してなる交互共重合体であってもよく、また、エチレン成分の重合ブロック及び酢酸ビニル成分の重合ブロックが結合してなるブロック共重合体でもよく、更にエチレン成分及び酢酸ビニル成分がランダムに重合しているランダム共重合体であってもよい。
エチレン−酢酸ビニル共重合体は、１種を用いてもよく、２種以上を併用してもよい。
【００１８】
エチレン−酢酸ビニル共重合体は、その酢酸ビニル含有量（Ｂｉ）が１０〜２５質量％であることが好ましく、１５〜２０質量％であることが好ましい。エチレン−酢酸ビニル共重合体における酢酸ビニル含有量が上記範囲内にあると、上述の優れた特性を兼ね備えたものとなる。すなわち、共重合体における酢酸ビニル含有量が高すぎると、機械的特性、耐寒性又は絶縁特性が低下することがある。酢酸ビニル含有量が低すぎると、難燃性が低下することがある。同様の観点から、エチレン−酢酸ビニル共重合体を２種以上併用する場合についても、エチレン−酢酸ビニル共重合体それぞれが上記範囲の酢酸ビニル含有量を有していることが好ましい。
エチレン−酢酸ビニル共重合体における酢酸ビニル含有量は、ＪＩＳ  Ｋ  ７１９２に準拠して求めることができる。
【００１９】
また、本発明において、樹脂中の、エチレン−酢酸ビニル共重合体の酢酸ビニル含有量（Ｘ）は、５〜２５質量％であることが好ましく、１０〜２０質量％であることが好ましい。樹脂中の酢酸ビニル含有量が上記範囲内にあると、高度の難燃性を確保することができる。また、絶縁特性及び引張強度、更には耐寒性にも優れたものとなる。
樹脂中の酢酸ビニル含有量は、以下の式（１）により、求めることができる。
Ｘ（質量％）＝Σ（Ａｉ×Ｂｉ）／１００                  式（１）
Ａｉ＝エチレン−酢酸ビニル共重合体の、樹脂中の含有率（質量％）
Ｂｉ＝エチレン−酢酸ビニル共重合体における酢酸ビニル含有量（質量％）
【００２０】
エチレン−酢酸ビニル共重合体のメルトフローレート（以下、ＭＦＲと記し、ＡＳＴＭ  Ｄ−１２３８に準拠して、温度１９０℃、加重２１．１８Ｎの条件で、測定した値をいう。）は、絶縁電線等の配線材を製造する際の成形性の点から、０．１ｇ／１０分以上であることが好ましく、機械強度の点から１０ｇ／１０分以下であることが好ましい。
【００２１】
エチレン−酢酸ビニル共重合体の樹脂としては、例えば、エバフレックス（商品名、三井・デュポンポリケミカル社製）、レバプレン（商品名、バイエル社製）を挙げることができる。
【００２２】
エチレン−酢酸ビニル共重合体の、樹脂中の含有率は、５０〜１００質量％である。この含有率が５０質量％未満であると、難燃性架橋樹脂組成物に、高度の難燃性を付与できないことがある。また、十分な柔軟性（引張伸び）及び耐熱性を付与できないことがある。上記含有率の上限値は、好ましくは９９質量％以下であり、より好ましくは９７質量％以下である。一方、その下限値は、好ましくは６５質量％以上であり、より好ましくは７５質量％以上である。本発明において、エチレン−酢酸ビニル共重合体の含有率の範囲は、上記上限値と上記下限とを任意に組み合わせることができる。
【００２３】
（ポリプロピレン系樹脂及び/又はポリブテン系樹脂）
本発明に用いる樹脂は、上述のようにポリプロピレン系樹脂及び/又はポリブテン系樹脂を含むことが好ましい。このような樹脂を含有することにより、組成物中に共存するホウ酸亜鉛と協働して、難燃性架橋樹脂組成物の難燃性を更に高めることができる。
【００２４】
ポリプロピレン系樹脂は、特に限定されず、構成成分としてプロピレン成分を含む単独重合体又は共重合体の樹脂又はエラストマー等が挙げられ、具体的には、プロピレンの単独重合体、エチレン−プロピレンランダム共重合体又はエチレン−プロピレンブロック共重合体などの樹脂又はエラストマー等が挙げられ、エチレン−プロピレンランダム共重合体、低立体規則性ポリプロピレン、プロピレン系エラストマー等が好ましい。本発明では、ポリプロピレン系樹脂として、エチレン−プロピレンランダム共重合体が、難燃性架橋樹脂組成物に、難燃性に加えて、良好な引張特性、耐熱性及び加熱変形特性を付与できる点で、好ましい。また、ポリプロピレン系樹脂としては、後述するエチレン成分の含有量６〜１０質量％のエチレン−プロピレンランダム共重合体、低立体規則性ポリプロピレン及びプロピレン系エラストマーから選ばれる少なくとも１種が、難燃性架橋樹脂組成物に、難燃性に加えて、良好な引張特性、耐熱性及び加熱変形特性、柔軟性を付与できる点で、好ましい。
【００２５】
ここで、エチレン−プロピレンランダム共重合体は、エチレン成分の含有量が好ましくは１〜１０質量％（１〜５質量％及び５を超え１０質量％）程度のものをいい、エチレン成分がプロピレン鎖中にランダムに取り込まれているものをいう。難燃性架橋樹脂組成物に柔軟性を付与する観点からは、６〜１０質量％のエチレン成分を有するエチレン−プロピレンランダム共重合体が好ましい。また、エチレン−プロピレンブロック共重合体は、エチレン又はＥＰＤＭ成分の含有量が好ましくは５〜１５質量％程度のものをいい、エチレン又はＥＰＤＭ成分とプロピレン成分が独立した成分として存在するものをいう。
【００２６】
低立体規則性ポリプロピレンは、メソペンタッド分率が３０〜６０ｍｏｌ％であるものが好ましい。メソペンタッド分率とは、ポリプロピレン分子鎖中のアイソタクチック連鎖の存在割合を示すものである。より具体的には、ポリプロピレン中のプロピレンモノマー単位中に含まれるメチル基が互いに同じ方向に５つ連続している割合を示すもので、ポリプロピレンの立体規則性を表す指標である。この数値が大きいほど立体規則性が高いことを示し、剛性が高くなる。一方、この数値が低いと軟質になる。
メソペンタッド分率の測定は、例えば１３Ｃ−ＮＭＲを用いて行うことが一般的である。メソペンタッド分率は、具体的には、プロピレン単位で５つ連続してメソ結合した連鎖の中心にあるメチル基に由来する吸収強度（Ａ）と、プロピレン単位の全メチル基に由来する吸収強度（Ｂ）の比、すなわちＡ／Ｂとして求められる。
【００２７】
ポリプロピレンのＭＦＲ（ＡＳＴＭ−Ｄ−１２３８に準拠して、温度２３０℃、加重２１．１８Ｎの条件で、測定した値をいう。）は、好ましくは０．１〜６０ｇ／１０分であり、より好ましくは０．１〜２５ｇ／１０分、更に好ましくは０．３〜１５ｇ／１０分である。
【００２８】
ポリプロピレン系樹脂は、１種類を用いてもよく、２種類以上を併用してもよい。
ポリプロピレン系樹脂としては、例えば、サンアロマーＰＰ（商品名、サンアロマー社製）、プライムポリプロ（商品名、プライムポリマー社製）などが挙げられる。低立体規則性ポリプロピレンとしては、例えば、Ｌ−ＭＯＤＵ（商品名、出光興産社製）が挙げられる。プロピレン系エラストマーとしては、例えば、タフマーＸＭ（商品名、三井化学社製）が挙げられる。
【００２９】
ポリブテン系樹脂は、特に限定されず、構成する主成分としてブテン成分を含む単独重合体又は共重合体の樹脂又はエラストマー等が挙げられる。
本発明では、ポリブテン系樹脂として、ポリブテン（ブテン、好ましくは１−ブテン、の単独重合体）、ブテン系エラストマー等が挙げられる。難燃性架橋樹脂組成物に、難燃性に加えて、良好な引張特性、耐熱性及び加熱変形特性、柔軟性を付与できる点で、ブテン系エラストマーが好ましい。
ポリブテン系樹脂のＭＦＲ（ＡＳＴＭ−Ｄ−１２３８に準拠して、温度１９０℃、加重２１．１８Ｎの条件で、測定した値をいう。）は、好ましくは０．１〜６０ｇ／１０分であり、より好ましくは０．１〜２０ｇ／１０分、更に好ましくは０．３〜１０ｇ／１０分である。
ポリブテン系樹脂は、１種類を用いてもよく、２種類以上を併用してもよい。
ポリブテンの樹脂としては、例えば、ビューロン（商品名、三井化学社製）、ブテン系エラストマーとしては、例えば、タフマーＢＬ（商品名、三井化学社製）が挙げられる。
【００３０】
ポリプロピレン系樹脂及びポリブテン系樹脂の、樹脂中の含有率は、合計で０〜５０質量％である。この含有率が５０質量％を超えると、難燃性架橋樹脂組成物に高度の難燃性を付与できないことがある。また、十分な柔軟性及び耐熱性、更には耐寒性を付与できないことがある。上記含有率の上限値は、好ましくは２０質量％以下であり、より好ましくは１０質量％以下である。一方、その下限値は、好ましくは１質量％以上であり、より好ましくは３質量％以上である。本発明において、ポリプロピレン系樹脂及びポリブテン系樹脂の含有率の範囲は、上記上限値と上記下限とを任意に組み合わせることができる。
特に、樹脂が、酢酸ビニル含有量が１０〜２５質量％のエチレン−酢酸ビニル共重合体５０〜９７質量％と、ポリプロピレン系樹脂及びポリブテン系樹脂から選ばれる少なくとも１種３〜５０質量％とを含み、樹脂中の酢酸ビニル含有量が５〜２５質量％であると、難燃性架橋樹脂組成物に上述の優れた特性を付与することができる。
【００３１】
本発明に用いる樹脂は、エチレン−酢酸ビニル共重合体、ポリプロピレン系樹脂及びポリブテン系樹脂以外の樹脂成分を含有することもできる。このような樹脂成分としては、特に限定されず、種々の共重合体の樹脂若しくはゴム等が挙げられるが、エチレン−αオレフィン共重合体又は不飽和カルボン酸変性ポリオレフィン（共）重合体が好ましく挙げられる。
【００３２】
（エチレン−αオレフィン共重合体）
本発明に用いる樹脂がエチレン−αオレフィン共重合体を含有すると、難燃性架橋樹脂組成物の耐寒性や絶縁特性を更に向上させることができる。
エチレン−αオレフィン共重合体としては、例えばエチレンと炭素数４〜１２のαオレフィンとの共重合体の樹脂等が挙げられる。αオレフィン成分としては、１−へキセン、４−メチル−１−ペンテン、１−オクテン、１−デセン、１−ドデセンなどが挙げられる。本発明において、エチレン−α−オレフィン共重合体には、ジエン成分を含有する共重合体、例えばエチレン−プロピレン系ゴム（例えば、エチレン−プロピレン−ジエンゴム）を含む。
エチレン−αオレフィン共重合体としては、ＬＤＰＥ（低密度ポリエチレン）、ＬＬＤＰＥ（直鎖状低密度ポリエチレン）、ＭＤＰＥ（中密度ポリエチレン）、又は、メタロセン触媒存在下に合成されたポリエチレンなどが挙げられ、中でも、メタロセン触媒存在下で合成されたＬＬＤＰＥが好ましい。
エチレン−αオレフィン共重合体の密度は、特に限定されないが、０．８８０〜０．９４０ｇ／ｃｍ３が好ましく、より好ましくは０．９００〜０．９３０ｇ／ｃｍ３である。これによって、各種難燃剤などの無機フィラーに対する受容性が向上し、優れた機械的特性が得られる。エチレン−αオレフィン共重合体の密度は、ＪＩＳ  Ｋ  ７１１２に記載の方法によって、測定することができる。
エチレン−αオレフィン共重合体としては、例えば「カーネル」（商品名、日本ポリエチレン社製）、「エボリュー」（商品名、プライムポリマー社製）、「スミカセン」（商品名、住友化学社製）を挙げることができる。
【００３３】
エチレン−αオレフィン共重合体は、１種を使用してもよく、２種以上を併用してもよい。
上記樹脂がエチレン−αオレフィン共重合体を含有する場合、エチレン−αオレフィン共重合体の、樹脂中の含有率は、０〜３０質量％が好ましく、５〜２０質量％がより好ましい。エチレン−αオレフィン共重合体の含有率が多すぎると、難燃性架橋樹脂組成物の難燃性や耐熱性が低下することがある。
【００３４】
（不飽和カルボン酸変性ポリオレフィン）
本発明に用いる樹脂は、不飽和カルボン酸変性ポリオレフィンを含有することができる。不飽和カルボン酸変性ポリオレフィンを含有すると、難燃性架橋樹脂組成物の機械的特性又は耐磨耗性を更に向上させることができる。
不飽和カルボン酸変性ポリオレフィンは、特に限定されず、不飽和カルボン酸でポリオレフィンを変性した（共）重合体の樹脂等が挙げられる。ポリオレフィンとしては、ポリエチレン、ポリプロピレン、ポリブテン又はポリメチルペンテンなどが挙げられる。強度特性及び伸び特性のバランスの点で、ポリエチレン又はポリプロピレンが好ましい。不飽和カルボン酸としては、例えば、アクリル酸、メタクリル酸、マレイン酸、イタコン酸、フマル酸、無水マレイン酸、無水イタコン酸又は無水フマル酸が挙げられる。
不飽和カルボン酸変性ポリオレフィンにおける不飽和カルボン酸による変性量は、ポリオレフィン樹脂に対して、０．５〜１５質量％が好ましい。
【００３５】
不飽和カルボン酸変性ポリオレフィンは、適宜に合成してもよく、市販品を用いてもよい。不飽和カルボン酸変性ポリオレフィンを合成する場合、通常、ポリオレフィンを不飽和カルボン酸で変性する、通常の方法により、得ることができる。例えば、ポリオレフィンと不飽和カルボン酸を有機パーオキサイドの存在下で、加熱、混練することにより、行うことができる。
不飽和カルボン酸変性ポリオレフィンの市販品としては、例えば、「アドテックス」（商品名、日本ポリエチレン社製）、「アドマー」（商品名、三井化学社製）、「ポリボンド」（商品名、ケムチュラ社製）を挙げることができる。
【００３６】
不飽和カルボン酸変性ポリオレフィンは、１種を使用してもよく、２種以上を併用してもよい。
上記樹脂が不飽和カルボン酸変性ポリオレフィンを含有する場合、不飽和カルボン酸変性ポリオレフィンの、樹脂中の含有率は、０〜３０質量％が好ましく、５〜１５質量％がより好ましい。この含有率が多すぎると難燃性架橋樹脂組成物の柔軟性又は伸び特性が低下することがある。
【００３７】
＜難燃剤＞
本発明の難燃性架橋樹脂組成物は、少なくとも、ハロゲン系難燃剤、ホウ酸亜鉛及び金属水和物を含有し、好ましくは更に三酸化アンチモンを含有する。これらの各難燃剤を組み合わせて用いることにより、難燃剤の合計含有量を低減しても、難燃性架橋樹脂組成物に高度の難燃性を付与できる。
【００３８】
本発明の難燃性架橋樹脂組成物において、ハロゲン系難燃剤、ホウ酸亜鉛、金属水和物及び三酸化アンチモンの含有量は、それぞれ、後述する範囲から選択されるが、その際、これら難燃剤の合計含有量を、樹脂１００質量部に対して、５０〜１０５質量部とする。難燃剤の合計含有量が５０質量部未満であると、高度の難燃性を示さないことがある。一方、１０５質量部を超えると、機械的特性、耐熱性、絶縁性及び耐寒性の少なくとも１つの特性、特に引張強度が低下することがある。難燃剤の合計含有量は、高度の難燃性、更には機械的特性、耐熱性、絶縁性又は耐寒性を難燃性架橋樹脂組成物に付与できる点で、樹脂１００質量部に対して、好ましくは６０〜９５質量部、より好ましくは７０〜８５質量部である。
【００３９】
（ハロゲン系難燃剤）
本発明に用いるハロゲン系難燃剤としては、ハロゲン原子を有する難燃剤であれば特に限定されないが、塩素原子を含有する塩素系難燃剤又は臭素原子を含有する臭素系難燃剤が好ましく用いられる。ハロゲン系難燃剤１種を使用してもよく、２種以上を併用してもよい。
【００４０】
塩素系難燃剤は、難燃性樹脂組成物に通常用いられるものが挙げられ、例えば、デカクロロドデカヒドロジメタノシクロオクテンを使用することができる。市販の塩素系難燃剤としては、例えば、デクロランプラス（商品名、ドデカクロロドデカヒドロジメタノジベンゾシクロオクテン、オキシデンタル・ケミカル社製）などが挙げられる。
【００４１】
臭素系難燃剤は、ポリブロモフェニルエーテル及びポリブロモフェニルを除くものであれば、特に限定されず、難燃性樹脂組成物に通常用いられるものが挙げられる。例えば、臭素化エチレンビスフタルイミド化合物、ビス臭素化フェニルテレフタルアミド化合物、臭素化ビスフェノール化合物、又は、１，２−ビス（ブロモフェニル）エタン化合物などの有機系臭素含有難燃剤が挙げられる。中でも、１，２−ビス（ブロモフェニル）エタンが好ましく、その市販品として、例えば、サイテックス（商品名、アルベマール社製）、ファイヤーマスター（商品名、ケムチュラ・ジャパン社製）が挙げられる。
【００４２】
ハロゲン系難燃剤は、ハロゲン原子の含有量が多いもの（例えば、難燃剤中、好ましくは６５質量％以上、より好ましくは８０質量％以上）が好ましく、この含有量が多いほど、優れた難燃性を難燃性架橋樹脂組成物に付与できる。ハロゲン原子の含有量の測定方法は、例えばエネルギー分散型蛍光Ｘ線（ＥＤＸ）、燃焼イオンクロマトグラフなどで測定できる。
ハロゲン系難燃剤の含有量は、樹脂１００質量部に対して、２０〜６０質量部の範囲から、上述の合計含有量を満たすように、選択される。ハロゲン系難燃剤の含有量が２０質量部未満であると、難燃性の改善効果が十分ではないことがあり、一方、６０質量部を越えると、引張強度が低下することがある。ハロゲン系難燃剤の含有量は、機械的特性（引張強度）を損なわず、優れた難燃性を難燃性架橋樹脂組成物に付与できる点で、好ましくは２５〜５０質量部、より好ましくは２８〜４０質量部の範囲から選択される。
【００４３】
（ホウ酸亜鉛）
本発明の難燃性架橋樹脂組成物は、ホウ酸亜鉛を含有する。ハロゲン系難燃剤及び金属水和物、好ましくは更に三酸化アンチモンに加えて、更にホウ酸亜鉛を含有することにより、難燃剤の含有量を低減しても難燃性を更に高度なものに改善できる。更に好ましくは、機械的特性、耐熱性、耐寒性及び絶縁特性の特性を維持できる。
【００４４】
本発明で用いるホウ酸亜鉛は、難燃性架橋樹脂組成物を成形したときの外観の点で、平均粒子径が１０μｍ以下であることが好ましく、５μｍ以下であることがより好ましい。
ここで、平均粒子径は、ホウ酸亜鉛をアルコール又は水に分散させて、レーザ回折／散乱式粒子径分布測定装置などの光学式粒径測定器によって測定された値である。
ホウ酸亜鉛としては、例えば、ファイアーブレイクＺＢ、ファイアーブレイクＺＢ−Ｆｉｎｅ、ファイアーブレイクＺＢ−ＸＦ、ファイアーブレイク４１５、ファイアーブレイク５００（いずれも商品名、Ｂｏｒａｘ社製）、又は、ＳＺＢ−２３３５（商品名、堺化学社製）が挙げられ、特に構造中に結晶水を多く有するファイアーブレイクＺＢやＳＺＢ−２３３５などが難燃性付与の点で好ましく使用できる。
ホウ酸亜鉛は、１種を使用してもよく、２種以上を併用してもよい。
ホウ酸亜鉛の含有量は、樹脂１００質量部に対して、１０〜５０質量部の範囲から、上述の合計含有量を満たすように、選択される。ホウ酸亜鉛の含有量が１０質量部未満であると、難燃性の改善効果が十分ではないことがあり、一方、５０質量部を越えると、引張強度、耐熱性及び絶縁特性のいずれかが低下することがある。更には成形したときの外観が悪くなることがある。ホウ酸亜鉛は、上記点で、樹脂１００質量部に対して、好ましくは１２〜４０質量部、より好ましくは１５〜３０質量部の範囲から選択される。
【００４５】
（金属水和物）
本発明に用いる金属水和物としては、水酸基又は結晶水を有する化合物が挙げられる。例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ほう酸アルミニウムウイスカ、水和ケイ酸アルミニウム、水和ケイ酸マグネシウム、塩基性炭酸マグネシウム、ハイドロタルサイト又はタルクなどが挙げられる。
金属水和物は、中でも、水酸化アルミニウム、水酸化マグネシウム、炭酸カルシウム又は炭酸マグネシウムが好ましく、水酸化アルミニウム又は水酸化マグネシウムがより好ましく、水酸化マグネシウムが更に好ましい。
【００４６】
金属水和物は、表面処理を施されているものが好ましい。表面処理の例としては、脂肪酸処理、リン酸処理、リン酸エステル処理、チタネート処理、又は、シランカップリング剤による処理が挙げられる。中でも、絶縁特性の観点から、脂肪酸処理、リン酸処理又はリン酸エステル処理が好ましく、脂肪酸処理又はリン酸エステル処理がより好ましく、リン酸エステル処理が更に好ましい。
脂肪酸としては、金属水和物の表面処理に通常用いられるものであれば特に限定されず、例えば、炭素数１０〜２２の飽和脂肪酸及び炭素数１０〜２２の不飽和脂肪酸が挙げられる。具体的には、飽和脂肪酸として、例えば、カプリン酸、ラウリン酸、ミリスチン酸、パルミチン酸、ステアリン酸、アラギジン酸、ベヘン酸が挙げられ、不飽和脂肪酸として、例えば、オレイン酸、リノレン酸、リノール酸が挙げられる。
リン酸エステルとしては、金属水和物の表面処理に通常用いられるものであれば特に限定されず、例えば、ステアリルアルコールリン酸エステルやその金属塩やラウリルアルコールリン酸エステルやその金属塩等が挙げられる。
チタネートとしては、金属水和物の表面処理に通常用いられるものであれば特に限定されない。
シランカップリング剤としては、金属水和物の表面処理に通常用いられるビニル基又はエポキシ基を末端に有するものであれば特に限定されず、例えば、ビニルトリメトキシシラン、ビニルトリエトキシシラン、グリシドキシプロピルトリメトキシシラン、グリシドキシプロピルトリエトキシシラン、グリシドキシプロピルメチルジメトキシシラン、メタクリロキシプロピルトリメトキシシラン、メタクリロキシプロピルトリエトキシシラン又はメタクリロキシプロピルメチルジメトキシシランなどが挙げられる。
金属水和物としては、脂肪酸及びリン酸エステルから選ばれる少なくとも１種で表面処理されている水酸化マグネシウムが好ましい。
金属水和物の表面処理量は、特に限定されないが、例えば、金属水和物１００に対して、０．０５〜３．０質量％であることが好ましい。
表面処理された金属水和物としては、通常の方法により金属水和物を表面処理したものを用いることができ、また、市販品を用いることもできる。例えば、リン酸エステルにより表面処理された水酸化マグネシウムとしては、例えば、キスマ５Ｊ（商品名、協和化学工業社製）が挙げられる。
【００４７】
金属水和物は、１種類を用いてもよく、２種類以上を併用してもよい。
金属水和物の含有量は、樹脂１００質量部に対して、５〜５０質量部の範囲から、上述の合計含有量を満たすように、選択される。金属水和物の含有量が５質量部未満であると、難燃性の改善効果が十分ではないことがあり、一方、５０質量部を越えると、引張強度、耐熱性及び絶縁特性のいずれかが低下することがある。金属水和物の含有量は、上記点で、樹脂１００質量部に対して、好ましくは８〜３０質量部、より好ましくは１０〜２５質量部の範囲から選択される。
【００４８】
（三酸化アンチモン）
本発明の難燃性架橋樹脂組成物は、更に三酸化アンチモンを含有することが好ましい。三酸化アンチモンは、ハロゲン系難燃剤の難燃助剤として、ハロゲン系難燃剤と併用することができる。本発明の難燃性架橋樹脂組成物が三酸化アンチモンを含有すると、難燃性架橋樹脂組成物の難燃性を更に向上させることができる。
三酸化アンチモンとしては、例えば、ＰＡＴＯＸ−Ｃ、ＰＡＴＯＸ−Ｍ、ＰＡＴＯＸ−Ｋ（いずれも商品名、日本精鉱社製）、ＡＴ３、ＡＴ−３ＣＮ（いずれも商品名、鈴裕化学社製）、三酸化アンチモン（豊田通商社製）が挙げられる。
三酸化アンチモンは、１種を使用してもよく、２種以上を併用してもよい。
三酸化アンチモンの含有量は、樹脂１００質量部に対して０〜５０質量部の範囲から、上述の合計含有量を満たすように、選択される。三酸化アンチモンの含有量が５０質量部を越えると、難燃性向上は見られず、難燃性架橋樹脂組成物の、引張強度が低下し、又は、比重が高くなることがある。三酸化アンチモンの含有量は、これらの点で、好ましくは１８〜３０質量部であり、より好ましくは２０〜２５質量部の範囲から選択される。
【００４９】
＜その他の成分＞
本発明において、難燃性架橋樹脂組成物は、電線、電線部品、電気ケーブル、電気コード、シート、発泡体、チューブ又はパイプなどに一般的に使用される各種の添加剤を、本発明の目的を損なわない範囲で、適宜含有することができる。このような添加剤としては、例えば、酸化防止剤、金属不活性剤、架橋助剤、安定剤、難燃（助）剤、充填剤、滑剤が挙げられる。
【００５０】
（酸化防止剤）
酸化防止剤としては、特に限定されず、例えば、アミン酸化防止剤、フェノール酸化防止剤、硫黄酸化防止剤又はベンゾイミダゾール酸化防止剤等が挙げられる。アミン酸化防止剤としては、例えば、４，４’−ジオクチルジフェニルアミン、Ｎ，Ｎ’−ジフェニル−ｐ−フェニレンジアミン、２，２，４−トリメチル−１，２−ジヒドロキノリンの重合物等が挙げられる。フェノール酸化防止剤としては、例えば、ペンタエリスリチル−テトラキス（３−（３，５−ジ−ｔｅｒｔ−ブチル−４−ヒドロキシフェニル）プロピオネート）、オクタデシル−３−（３，５−ジ−ｔｅｒｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン等が挙げられる。硫黄酸化防止剤としては、例えば、ビス（２−メチル−４−（３−ｎ−アルキルチオプロピオニルオキシ）−５−ｔｅｒｔ−ブチルフェニル）スルフィド、ペンタエリスリトール−テトラキス（３−ラウリル−チオプロピオネート）等が挙げられる。ベンゾイミダゾール酸化防止剤としては、例えば、２−メルカプトベンズイミダゾール及びその亜鉛塩、２−メチルメルカプトベンズイミダゾール及びその亜鉛塩が挙げられる。
【００５１】
酸化防止剤は、１種を用いてもよく、２種以上を併用してもよい。
本発明においては、フェノール酸化防止剤とベンゾイミダゾール酸化防止剤とを併用することが、１５０℃を超える高温での耐熱性及び長期間の耐熱性の点で、好ましい。
【００５２】
酸化防止剤は、市販品を用いることができる。例えば、フェノール酸化防止剤としては、イルガノックス１０１０（商品名、ＢＡＳＦ社製）、イルガノックス１０７６（商品名、ＢＡＳＦ社製）、アデカスタブＡ−８０（商品名、ＡＤＥＫＡ社製）が挙げられる。また、ベンゾイミダゾール酸化防止剤としては、ノクラックＭＢ、ノクラックＭＢＺ（商品名、大内新興化学社製）が挙げられる。
【００５３】
本発明において、酸化防止剤の含有量は、特に限定されないが、樹脂１００質量部に対して、好ましくは５〜３０質量部であり、より好ましくは８〜２０質量部である。
酸化防止剤の中でもフェノール酸化防止剤を用いる場合、その含有量は、上記酸化防止剤の含有量の範囲内であれば特に限定されないが、樹脂１００質量部に対して、好ましくは０．５〜１０質量部であり、より好ましくは１〜８質量部であり、更に好ましくは２〜６質量部である。
酸化防止剤の中でもベンゾイミダゾール酸化防止剤を用いる場合、その含有量は、上記酸化防止剤の含有量の範囲内であれば特に限定されないが、樹脂１００質量部に対して、好ましくは１〜２０質量部であり、より好ましくは３〜１５質量部であり、更に好ましくは５〜１２質量部である。
【００５４】
（金属不活性剤）
金属不活性剤としては、特に限定されず、例えば、Ｎ，Ｎ’−ビス（３−（３，５−ジ−ｔｅｒｔ−ブチル−４−ヒドロキシフェニル）プロピオニル）ヒドラジン、３−（Ｎ−サリチロイル）アミノ−１，２，４−トリアゾール、２，２’−オキサミドビス（エチル３−（３，５−ジ−ｔ−ブチル−４−ヒドロキシフェニル）プロピオネート）等が挙げられる。
金属不活性剤は、１種を用いてもよく、２種以上を併用してもよい。
金属不活性剤の含有量は、特に限定されないが、樹脂１００質量部に対して、好ましくは０．３〜５質量部であり、より好ましくは０．５〜３質量部である。
【００５５】
（架橋助剤）
架橋助剤としては、少なくともエチレン−酢酸ビニル共重合体の架橋を形成又は促進させる化合物であれば、特に限定されない。
架橋助剤の官能基は、エチレン−酢酸ビニル共重合体のエチレン部分と反応する基であり、エチレン−酢酸ビニル共重合体のエチレン部分に応じて、通常適用される各種の官能基が選択される。このような官能基として、例えば、（メタ）アクリロイル基、ビニル基等のエチレン性二重結合が挙げられる。このような官能基を２以上有する架橋助剤は、官能基とエチレン−酢酸ビニル共重合体のエチレン部分とが架橋反応して、エチレン−酢酸ビニル共重合体の間に架橋構造を形成する。
架橋助剤としては、例えば、２官能（メタ）アクリレート、又は、３官能以上の多官能（メタ）アクリレートなどが挙げられる。このような架橋助剤としては、より具体的には、例えば、ポリプロピレングリコールジ（メタ）アクリレートなどの２官能（メタ）アクリレート、トリメチロールプロパントリ（メタ）アクリレートなどの３官能（メタ）アクリレートが挙げられる。
架橋助剤としては、市販品を用いることができ、例えば、オグモント又はＮＫエステル（ともに商品名、新中村化学社製）が挙げられる。
架橋助剤は、１種を用いてもよく、２種以上を併用してもよい。
架橋助剤の含有量は、特に限定されないが、樹脂１００質量部に対して、好ましくは１〜１０質量部であり、より好ましくは２〜６質量部である。
【００５６】
（安定剤）
安定剤は、本発明の難燃性架橋樹脂組成物に、長期の耐熱性、特に長期における耐電圧特性を付与するために用いられる。このような安定剤としては、例えば、硫化亜鉛が挙げられる。安定剤は、１種を用いてもよく、２種以上を併用してもよい。安定剤（特に硫化亜鉛）の含有量は、特に限定されないが、樹脂１００質量部に対して、好ましくは１〜１０質量部であり、より好ましくは３〜６質量部である。
【００５７】
（難燃（助）剤又は充填剤）
難燃（助）剤又は充填剤としては、上記難燃剤以外の難燃（助）剤又は充填剤であればよく、例えば、カーボン、クレー、酸化亜鉛、酸化錫、酸化チタン、酸化モリブデン、シリコーン化合物、石英、ホワイトカーボンなどが挙げられる。難燃（助）剤又は充填剤は１種を用いてもよく、２種以上を併用してもよい。難燃（助）剤又は充填剤の含有量は、特に限定されないが、樹脂１００質量部に対して、好ましくは１〜２０質量部であり、より好ましくは３〜１５質量部である。
【００５８】
（滑剤）
滑剤としては、特に限定されないが、炭化水素系、シロキサン系、脂肪酸系、脂肪酸アミド系、エステル系、アルコール系、金属石けん系などの各滑剤が挙げられる。滑剤は１種を用いてもよく、２種以上を併用してもよい。滑剤の含有量は、特に限定されないが、樹脂１００質量部に対して、好ましくは０．１〜５質量部であり、より好ましくは０．３〜２質量部である。
【００５９】
＜＜配線材＞＞
本発明の配線材は、本発明の難燃性架橋樹脂組成物で形成された被覆層を有する。
この配線材としては、電気・電子機器の内部配線若しくは外部配線に使用される絶縁電線、ケーブル、コード、光ファイバ心線又は光ファイバコードが挙げられ、絶縁電線又はケーブルが好ましい。
本発明の配線材は、上記のように、高度の難燃性を示し、更に、機械的特性、耐熱性、耐寒性又は絶縁特性をも有する。具体的には、本発明の難燃性架橋樹脂組成物が示す、難燃性、機械的特性、耐熱性、耐寒性及び絶縁特性と同じである。
したがって、本発明の配線材は、配線材の中でも、特に、高度の難燃性が求められる配線材として、また、１５０℃以上の耐熱性が求められる配線材等として、好ましく用いられる。
更に、本発明の配線材は、高度の難燃性を示し、更に機械的特性（引張強度）と柔軟性とを有するものとすることもできる。このような配線材は、機械的特性と柔軟性との両立が求められる配線材（例えば、電子機器用電線、自動車用配線材など）として、好ましく用いられる。
【００６０】
＜絶縁電線＞
絶縁電線は、導体と、この導体の周囲（外周面）に、本発明の難燃性架橋樹脂組成物で形成された被覆層を有する。
絶縁電線は、上記構成を有していれば、その他の形態は特に限定されず、導体の数及び被覆層の数等は、それぞれ、１でも２以上でもよい。また、断面形状も特に限定されず、円形、楕円形、矩形又は眼鏡形などが挙げられる。
導体としては、絶縁電線に通常用いられるものを特に限定されることなく用いることができる。例えば、軟銅若しくは銅合金、又は、アルミニウム等の単線若しくは撚線等の金属導体が挙げられる。また、導体としては、裸線の他に、錫メッキしたもの、エナメル被覆層を有するもの等を用いることもできる。被覆層が複層構造を有する場合、少なくとも１層が本発明の難燃性架橋樹脂組成物で形成されていればよい。この場合、他の層は、絶縁電線に通常用いられる樹脂又はその組成物で形成することができる。
絶縁電線及び導体の外径は、用途などに応じて、適宜に決定される。被覆層、特に本発明の難燃性架橋樹脂組成物で形成された被覆層の厚さは、用途などに応じて、適宜に決定されるが、本発明の難燃性架橋樹脂組成物が有する優れた特性を発揮する点で、０．１〜５．０ｍｍが好ましく、０．４〜１．０ｍｍがより好ましい。
【００６１】
＜ケーブル＞
ケーブルとは、導体と、この導体の周囲に被覆層を有する絶縁電線を複数拠り合わせ、これらを一括して被覆する被覆層（シース）を有するものが挙げられる。このようなケーブルにおいて、被覆層（シース）を本発明の難燃性架橋樹脂組成物で形成することができる。
【００６２】
＜＜難燃性架橋樹脂組成物及び配線材の製造方法＞＞
以下に、本発明の難燃性架橋樹脂組成物及び配線材の製造方法を説明する。
【００６３】
本発明の難燃性架橋樹脂組成物の製造方法は、特に限定されないが、好ましくは、上記各成分を混合することにより、難燃性未架橋樹脂組成物を調製し、この難燃性未架橋樹脂組成物を架橋処理して、製造される。
難燃性未架橋樹脂組成物は、上述の、樹脂、ハロゲン系難燃剤、ホウ酸亜鉛及び金属水和物、更に、好ましくは三酸化アンチモン、必要に応じて他の添加物を加熱混練して、調製される。混練温度や混練時間などの混練条件は、特に限定されず、樹脂の溶融温度以上の温度範囲内で適宜に設定できる。混練温度は、例えば、１２０〜２２０℃とすることが好ましい。混練方法としては、ゴム又はプラスチックの混練などで通常用いられる方法であれば、特に限定されない。用いる装置としても、特に限定されず、例えば、一軸押出機、二軸押出機、ロール、バンバリーミキサー又は各種のニーダーなどが挙げられる。
この加熱混練により、各成分が均一に分散（混合）された難燃性未架橋樹脂組成物を得ることができる。上述の難燃性非架橋樹脂組成物も同様にして調製できる。
【００６４】
上記混練において、エチレン−酢酸ビニル共重合体が一部架橋（部分架橋）することもあるが、得られる難燃性未架橋樹脂組成物及び難燃性非架橋樹脂組成物において、成形可能な成形性が保持されたもの（例えば、架橋度を難燃性架橋樹脂組成物の上記架橋度未満）とすることが好ましい。
【００６５】
本発明の難燃性架橋樹脂組成物は、難燃性未架橋樹脂組成物を架橋処理して、得られる。この架橋処理は、難燃性未架橋樹脂組成物等を成形する前に行っても、成形した後に行ってもよい。本発明においては、成形容易性の点で、難燃性未架橋樹脂組成物等を成形した後に架橋処理することが好ましい。したがって、本発明の配線材を製造する場合（配線材の製造方法）、上述のようにして難燃性未架橋樹脂組成物を調製し、次いで、この難燃性未架橋樹脂組成物を導体の外周に配置（押出成形）し、架橋処理する。
【００６６】
難燃性未架橋樹脂組成物等の押出成形は、汎用の押出成形機を用いて、導体等の周囲に押出被覆することにより行うことができる。押出成形機の温度は、樹脂の種類、導体などの引取り速度の諸条件により、一義的には決定できない。例えば、シリンダー部で１２０〜１５０℃程度、クロスヘッド部で１６０〜１８０℃程度にすることが好ましい。
【００６７】
配線材の製造方法においては、上述のようにして成形された難燃性未架橋樹脂組成物を、架橋処理する。架橋処理は、エチレン−α−オレフィン共重合体を架橋できる方法であれば特に限定されない。例えば、架橋助剤を用いた化学架橋法、放射線（電子線又はγ線）の照射による架橋法、又は、これらを併用する方法が挙げられる。本発明においては、架橋反応を効率よく行い、量産性の点で、架橋助剤を用いた放射線架橋法が好ましい。
放射線架橋法において、放射線として電子線を用いる場合は、電子線の照射量は、エチレン−α−オレフィン共重合体を架橋できるのであれば特に限定されないが、例えば、１〜３０Ｍｒａｄとすることが好ましい。照射量が少なすぎると、エチレン−α−オレフィン共重合体の架橋反応が十分に進行せず、難燃性架橋樹脂組成物に上記優れた特性、特に耐熱性を付与できないことがある。一方、照射量が多すぎると、難燃性架橋樹脂組成物に十分な引張伸び等を付与できないことがある。また、電子線の照射における加速電圧も、エチレン−α−オレフィン共重合体を架橋できるのであれば特に限定されないが、例えば、５００〜７５０ｋｅＶとすることが好ましい。その理由は、電子線の照射量と同じである。
【００６８】
上述のようにして、本発明の難燃性架橋樹脂組成物が調製され、また本発明の配線材が製造される。
このように、本発明の配線材は、上記優れた特性を示す本発明の難燃性架橋樹脂組成物で形成された被覆層を有する。本発明の難燃性架橋樹脂組成物は、上述のように、難燃剤を低含有量で含有していても高度の難燃性を示し、更に、高度の、機械的特性、耐熱性、耐寒性又は絶縁特性をも兼ね備える。したがって、本発明の配線材もまた、高度の難燃性を示す。この点は、被覆層が上記のような幅広い範囲の厚さを有していても、同様である。更に、本発明の配線材は、上述のように、高度の、機械的特性、耐熱性、耐寒性又は絶縁特性をも兼備する。
【００６９】
本発明の難燃性架橋樹脂組成物及び配線材（以下、配線材等ということがある。）が、優れた垂直難燃性（ＶＷ−１）を発揮する理由は、定かではないが、次のように考えられる。
すなわち、配線材等が着火した場合、まず、ホウ酸亜鉛により殻（チャー）が速やかに形成され（殻形成速度の増大）、また殻形成がより強固になり、被覆層（難燃性架橋樹脂組成物）のドリップを抑制することができる。更に、ハロゲン系難燃剤と好ましく用いられる三酸化アンチモンの相乗効果、具体的には気相におけるラジカルトラップ効果及び酸素遮断効果により、被覆層の燃焼が抑制される。これに加えて、金属水和物の吸熱効果により、更に高い難燃性を示すと考えられる。この金属水和物の吸熱効果は、特に被覆層の厚さが０．８ｍｍ以上の場合に、顕著になる。そのため、配線材等は、高度の難燃性を発現し、難燃剤の合計含有量を低減することもできる。
更に、樹脂としてポリプロピレン及び／又はポリブテンを含有する難燃性架橋樹脂組成物を、電子線照射により架橋処理しても、ポリプロピレン及び／又はポリブテンは架橋されない。そのため、被覆層の着火時におけるホウ酸亜鉛の殻形成がより効率的に作用し、ホウ酸亜鉛の難燃作用が効果的に発揮され、難燃性架橋樹脂組成物に更に優れた難燃性を付与することができると考えられる。また、ポリプロピレン系樹脂の場合、その融点は、一般に１４０℃以上であるため、加熱変形特性の向上にも寄与する。
【実施例】
【００７０】
以下、本発明を実施例に基づき更に詳細に説明するが、本発明はこれらに限定されない。
【００７１】
表１〜３において、各実施例及び比較例における配合組成の数値は、特に断らない限り質量部を表し、空白は該当する成分が無含有であることを表す。
表１〜３に、上記式により算出した、樹脂中の酢酸ビニル含有量（Ｘ）を示した。
表１〜３中に示す各成分として下記のものを使用した。
【００７２】
＜樹脂＞
（１）エチレン−酢酸ビニル共重合体Ａ：エバフレックスＶ５２７４Ｒ（商品名）、酢酸ビニル含有量１７質量％、ＭＦＲ０．８ｇ／１０分、三井・デュポンポリケミカル社製
（２）エチレン−酢酸ビニル共重合体Ｂ：エバフレックスＥＶ３６０（商品名）、酢酸ビニル含有量２５質量％、ＭＦＲ２．０ｇ／１０分、三井・デュポンポリケミカル社製
（３）エチレン−プロピレンランダム共重合体：ＰＢ２２２Ａ（商品名）、ＭＦＲ０．８ｇ／１０分、サンアロマー社製
（４）エチレン−プロピレンランダム共重合体：ＰＭ９４０Ｍ（商品名）、ＭＦＲ３０ｇ／１０分、サンアロマー社製
（５）低立体規則性ポリプロピレン：Ｌ−ＭＯＤＵ  Ｓ９０１（商品名）、ＭＦＲ５０ｇ／１０分、メソペンタッド分率４５ｍｏｌ％、出光興産社製
（６）プロピレン系エラストマー：タフマーＸＭ５０７０（商品名）、ＭＦＲ７．０ｇ／１０分、三井化学社製
（７）ポリブテン系樹脂：ビューロンＰ５０５０Ｎ（商品名）、ＭＦＲ０．５ｇ／１０分、三井化学社製
（８）ブテン系エラストマー：タフマーＢＬ３４５０（商品名）、ＭＦＲ４．０ｇ／１０分、三井化学社製
（９）エチレン−αオレフィン共重合体（ＬＬＤＰＥ）：スミカセンＣＵ５００１（商品名）、密度９２３ｋｇ／ｍ３、住友化学社製
（１０）不飽和カルボン酸変性ポリエチレン：アドテックスＬ６１００Ｍ（商品名）、不飽和カルボン酸はマレイン酸、不飽和カルボン酸による変性量１．５質量％、日本ポリエチレン社製
【００７３】
＜難燃剤＞
（１１）臭素系難燃剤：ファイヤーマスター２１００Ｒ（商品名）、化合物名：デカブロモジフェニルエタン、臭素含有量８２質量％、ケムチュラ・ジャパン社製
（１２）塩素系難燃剤：デクロランプラス２５（商品名）、化合物名：ドデカクロロドデカヒドロジメタノジベンゾシクロオクテン、塩素含有量６５質量％、オキシデンタル・ケミカル社製
（１３）三酸化アンチモン：ＰＡＴＯＸ−Ｃ（商品名）、日本精鉱社製
（１４）ホウ酸亜鉛：ＳＺＢ−２３３５（商品名）、平均粒子径３．９μｍ、堺化学社製
（１５）シラン表面処理水酸化マグネシウム：マグシーズＦＫ６２１（商品名）、シランカップリング剤：ビニルトリメトキシシラン、表面処理量１．０質量％、神島化学社製
（１６）脂肪酸表面処理水酸化マグネシウム：キスマ５Ａ（商品名）、脂肪酸：ステアリン酸、表面処理量３．０質量％、協和化学社製
（１７）リン酸エステル表面処理水酸化マグネシウム：キスマ５Ｊ（商品名）、リン酸エステル：ステアリルリン酸エステル、表面処理量２．３質量％、協和化学社製
【００７４】
＜その他の添加剤＞
（１８）ヒンダードフェノール系酸化防止剤：イルガノックス１０１０（商品名）、化合物名：ペンタエリトリトールテトラキス［３−（３’，５’−ジ−ｔｅｒｔ−ブチル−４’−ヒドロキシフェニル）プロピオナート］、ＢＡＳＦ社製
（１９）ベンゾイミダゾール系酸化防止剤：ノクラックＭＢＺ（商品名）、化合物名：２−メルカプトベンズイミダゾール、大内新興化学社製
（２０）架橋助剤：オグモントＴ２００（商品名）、化合物名：トリメチロールプロパントリメタクリレート、新中村化学社製
（２１）安定剤：サクトリスＨＤ−Ｓ（商品名）、硫化亜鉛、サクトレーベン社製
【００７５】
＜実施例１〜２０及び比較例１〜１２＞
表１〜３に示す各成分を、各表に示す割合（質量部）で、バンバリーミキサーを用いて溶融混練（混練温度２００℃、混練時間１０分）した後、ペレット化して、コンパウンド（難燃性未架橋樹脂組成物）をそれぞれ得た。
【００７６】
次に、４０ｍｍφ押出機（Ｌ／Ｄ（スクリュー有効長Ｌと直径Ｄとの比）＝２５）において、クロスヘッド部及びダイスの温度を１７０℃、以下、フィーダー側に向かって、Ｃ３ゾーン＝１５０℃、Ｃ２ゾーン＝１４０℃、Ｃ１ゾーン＝１３０℃の押出温度条件に設定した。
次いで、実施例１〜１２、及び１４〜２０並びに比較例１〜１２においては、錫めっき処理軟銅線、２１本／０．１８ｍｍφの導体の周囲に、上記押出機により、調製した難燃性未架橋樹脂組成物を、表１〜３に示す被覆層の厚さとなるように、押出成形した。
一方、実施例１３においては、錫めっき処理軟銅線、７本／０．０８ｍｍφの導体の周囲に、上記押出機により、調製した難燃性未架橋樹脂組成物を、表２に示す被覆層の厚さとなるように、押出成形した。
【００７７】
このようにして導体の周囲に押出成形した難燃性未架橋樹脂組成物を、加速電圧７５０ｋｅＶ、照射量１５Ｍｒａｄ、実施例１３においては、加速電圧７５０ｋｅＶ、照射量８Ｍｒａｄ電子線を照射して、架橋させた。
このようにして、導体の周囲に難燃性架橋樹脂組成物からなる被覆層を有する、実施例及び比較例の各絶縁電線を製造した。
各例における被覆層のゲル分率を、上記方法により測定した結果、いずれも、５０〜９０質量％の範囲内であった。
【００７８】
＜絶縁電線の特性評価＞
得られた各絶縁電線について、ＵＬ１５８１又はＵＬ３２８９（若しくはＵＬ３３９８）に準拠して、各規格に規定された下記特性を評価した。その結果を表１〜３にまとめて示す。
【００７９】
１．垂直燃焼試験ＶＷ−１（難燃性の評価）
製造した各絶縁電線を、たるみのない状態で垂直に張った後、この絶縁電線上部に指示旗、絶縁電線の下方に綿を設置（敷設）した。フードを外した状態で１５ｓｅｃの着火（接炎）と６０ｓｅｃの離火を５回繰り返した。
難燃性は、下記基準により、評価した。本垂直燃焼試験ＶＷ−１においては、高度の難燃性を要求するものであり、ランクＡ及びＢを合格とし、ランクＣ及びＤを不合格とした。ただし、ＵＬ１５８１規格では、ランクＣでも合格である。
Ａ（特に高度の難燃性）：１５ｓｅｃ以上の絶縁電線の燃焼、指示旗の燃焼及び綿の燃焼、炭化物のドリップの全てが観察されなかった場合
Ｂ（高度の難燃性）：３０ｓｅｃ以上の絶縁電線の燃焼、指示旗の燃焼及び綿の燃焼、炭化物のドリップの全てが観察されなかった場合
Ｃ：指示旗の燃焼及び綿の燃焼は観察されなかったが、３１〜６０ｓｅｃの絶縁電線の燃焼又は炭化物のドリップが観察された場合
Ｄ：６１ｓｅｃ以上の燃焼、指示旗の燃焼又は綿の燃焼が観察された場合
【００８０】
２．引張試験（機械的特性（引張強度及び引張伸び）の評価）
各絶縁電線から導体を抜き取った管状サンプルを作製し、標点距離２５ｍｍ、引張速度５００ｍｍ／ｍｉｎで、破断伸び（％）、破断強度（ＭＰａ）、及び１００％モデュラスを測定した。破断伸びの評価は３００％以上であった場合をＡ（合格）とし、中でも、３５０％以上であった場合をＡＡ（高度なもの）とした。破断強度の評価は、１３．７９ＭＰａ以上であった場合をＡ（合格）とし、中でも、１５．０ＭＰａ以上であった場合をＡＡ（高度なもの）とした。一方、破断伸びが３００％未満であった場合、及び、破断強度が１３．７９ＭＰａ未満であった場合を、それぞれ、Ｄ（不合格）とした。
１００％モデュラスは、伸び１００％時における引張強度であり、この数値が低い程柔軟性に優れる。１００％モデュラスの評価は、８ＭＰａ以下をＡＡ（高度なもの）とし、８ＭＰａを越え９ＭＰａ以下をＡ（良好）、９ＭＰａを越える場合をＢとした。
【００８１】
３．耐熱性試験
上述の引張試験で用いた管状サンプルについて、標点距離２５ｍｍ、引張速度５００ｍｍ／ｍｉｎで、初期破断伸び（％）及び初期破断強度（ＭＰａ）を測定した。更に、上記管状サンプルを、１８０℃下で７日及び１４日保持した後に、同様にして、保持後破断伸び（％）及び保持後破断強度（ＭＰａ）を測定した。
保持後破断伸びを初期破断伸びで除して、破断伸びの残率（％）を算出した。同様に、引張強度の残率（％）を算出した。
耐熱性の評価は、破断伸びの残率及び引張強度の残率について、７日保持後の残率がいずれも８０％以上であったものをＡ（合格）とし、中でも、１４日保持後でも残率がいずれも８０％以上を維持していたものをＡＡ（高度なもの）とした。一方、７日保持後の残率のいずれか一方でも８０未満であった場合を、Ｄ（不合格）とした。
【００８２】
４．加熱変形試験
加熱変形試験は、絶縁電線の外部からの側圧特性やハンダを用いた加工時の耐熱性を評価するものである。
ＵＬ１５８１に基づき、各管状サンプルの加熱変形特性を測定した。
試験は、外径２．６３ｍｍの管状サンプルに対しては４００ｇｆ（３．９２Ｎ）、外径１．０８ｍｍの管状サンプルに対しては２５０ｇｆ（２．４５Ｎ）の負荷荷重をかけて、行った。
加熱変形率が、５０％以下であった場合をＡ（合格）とし、中でも３０％以下であった場合をＡＡ（高度なもの）とした。一方、５０％を越えた場合をＤ（不合格）とした。
【００８３】
５．絶縁特性試験
製造した各絶縁電線（長さ５０ｍ）を２０℃の水槽に２４時間浸漬して、絶縁抵抗値を測定した。このとき、測定電圧、荷電時間及び測定時間は、それぞれ、５００Ｖ、１０秒及び５０秒とした。絶縁抵抗値が、２５００ＭΩ・ｋｍ以上であるものをＡ（合格）とし、中でも、１００００ＭΩ・ｋｍ以上のものをＡＡ（高度なもの）とした。一方、２５００ＭΩ・ｋｍ未満であったものをＤ（不合格）とした。
【００８４】
６．低温巻き付け試験（耐寒性の評価）
ＵＬ１５８１に基づき、製造した各絶縁電線を−４０、−５０及び−６０℃の環境下にそれぞれ４時間以上放置した。その後、冷却した各絶縁電線を、絶縁電線の外径の２倍径を有する金属マンドレル（絶縁電線と同様に−４０、−５０又は−６０℃に冷却して、巻き付ける絶縁電線と同じ温度に冷却したもの）に、巻き付けた。−４０℃に冷却して巻き付けた後に、絶縁電線の被覆層にクラックが観察されなかったものをＢ（合格）、−５０℃でもクラックが観察されなかったものをＡ（合格）とした。中でも、−６０℃に冷却して巻き付けた後にも、絶縁電線の被覆層にクラックが観察されなかったものをＡＡ（高度なもの）とした。一方、−４０℃に冷却して巻き付けた後に、絶縁電線の被覆層にクラックが観察されたものをＤ（不合格）とした。
【００８５】
７．比重（軽量性の評価）
ＪＩＳ  Ｋ  ７１１２に基づき、製造した各絶縁電線から導体を引き抜き、管状試験片から水中置換法によって樹脂組成物の比重を測定した。比重が低いほど製品は軽量になり好ましく、具体的には１．５０未満が好ましく、更には１．４５未満であると非常に良好である。
【００８６】
【表１】
2017171889.tif 000002
【００８７】
【表２】
2017171889.tif 000003
【００８８】
【表３】
2017171889.tif 000004
【００８９】
表１〜３の結果から、以下のことが分かった。
難燃剤を多量に含有する難燃性架橋樹脂組成物の被覆層を有する絶縁電線は高度の難燃性を示したが、破断強度が小さく、機械的特性と難燃性とを両立できなかった。一方、難燃剤の含有量を低減した架橋樹脂組成物の被覆層を有する絶縁電線は難燃性が十分ではなかった（比較例１〜１１）。また、本発明で規定する組成を満たさない架橋樹脂組成物の被覆層を有する絶縁電線は、耐熱性、絶縁特性及び耐寒性の少なくとも１つの特性が十分ではなく、難燃性に加えて、上記特性を高い水準で兼ね備えることはできなかった。エチレン−酢酸ビニル共重合体を含まない架橋樹脂組成物の被覆層を有する絶縁電線は、機械的特性（引張強度及び引張伸び）に劣っていた（比較例１２）。
【００９０】
これに対して、本発明で規定する組成を満たす難燃性架橋樹脂組成物の被覆層を有する絶縁電線（実施例１〜２０）は、いずれも、樹脂１００質量部に対して５０質量部まで難燃剤の含有量を少なくしても（難燃剤を低含有量で含有していても）、高度の難燃性を示した。具体的には、垂直燃焼試験ＶＷ−１の評価がランクＢ以上であり、難燃性の更なる改善又は向上という要求に応えることができた。しかも、絶縁電線は、いずれも、高度の難燃性に加えて機械的特性（引張強度）にも優れていた。更には、高度の難燃性、機械的特性、耐熱性、耐寒性及び絶縁特性を高い水準で兼ね備えていた。具体的には、ＵＬ１５８１の規格を満たす、高度の、機械的特性、難燃性、耐寒性及び絶縁特性と、ＵＬ３２８９又はＵＬ３３９８の規格に規定された１５０℃クラスの高い耐熱性とのいずれをも有していた。
特に、樹脂が、酢酸ビニル含有量が１０〜２５質量％のエチレン−酢酸ビニル共重合体５０〜９７質量％とポリプロピレン系樹脂及びポリブテン系樹脂から選ばれる少なくとも１種３〜５０質量％とを含み、樹脂中の酢酸ビニル含有量が５〜２５質量％であると、上述の優れた各特性を保持しつつ難燃性を更に改善できた（実施例１、２及び１９）。
また、実施例１〜２０の絶縁電線は、いずれも、加熱変形試験（側圧特性及びハンダを用いた加工時の耐熱性）にも優れていた。